СТОЙКИЙ МАГНЕЗИАЛЬНЫЙ ОКСИХЛОРИДНЫЙ ЦЕМЕНТ И СПОСОБ ЕГО ПОЛУЧЕНИЯ

1. Композиция магнезиального оксихлоридного цемента (МОЦ), включающая:
- каустический кальцинированный оксид магния,
- хлорид магния,
- фосфорные кислоты или соответствующие соли,
- вспученный вермикулит.
2. Композиция МОЦ по п.1, дополнительно включающая функциональные добавки или наполнители и/или дополнительные стабилизаторы.
3. Композиция МОЦ по п.1, в которой количество вермикулита составляет 1-80 мас.%, предпочтительно 1-30 мас.%, более предпочтительно 1-20 мас.% или 5-20 мас.%.
4. Композиция МОЦ по п.1, в которой МОЦ включает, по меньшей мере, один дополнительный стабилизатор для улучшения водостойкости, в частности стабилизатор, выбранный из группы органических кислот, алкилсиликатов, силиконовых и силоксановых соединений и их смесей.
5. Композиция МОЦ по любому из пп.1-4, полученная смешиванием
7-50 мас.% реакционноспособного MgO,
2
3-20 мас.% MgCl,
2
9-50 мас.% HO,
2
5
0,05-5 мас.% фосфорной кислоты или соответствующих солей в пересчете на PO,
1-80 мас.% вспученного вермикулита и
0-20 мас.% функциональных добавок или наполнителей.
6. Композиция МОЦ по п.1, в которой соответствующая соль выбрана из группы, состоящей из ортофосфорной кислоты, тринатрий фосфата и его гидратов, полифосфата натрия и его гидратов, фосфата алюминия и его гидратов и их смесей.
7. Композиция МОЦ по п.1, в которой функциональные добавки выбраны из группы, состоящей из ускорителей схватывания, таких как хлористоводородная кислота, замедлителей схватывания, таких как серная кислота, вспенивателей, воздухововлекающих добавок, гидрофобных веществ, суперпластифицирующих добавок и их смесей.
3
3
3
8. Композиция МОЦ по п.1, в которой объемная плотность вспученного вермикулита составляет менее 0,300 г/см, предпочтительно 0,050-0,200 г/см, предпочтительно 0,100-0,150 г/см.
3
9. Композиция МОЦ по п.5, в которой функциональные добавки или наполнители выбраны из группы, содержащей СаСО, зола-унос тепловой электростанции, зольный остаток тепловой электростанции, древесные опилки, тонкий порошок диоксида кремния, слюда, вспученный перлит, вспениватели и/или воздухововлекающие добавки, целлюлозное волокно, измельченное стекловолокно, мат из стекловолокна и их смеси.
3
10. Композиция магнезиального оксихлоридного цемента (МОЦ), включающая кальцит (СаСО) в количестве 0,1-20 мас.%.
11. Композиция МОЦ по п.10, в которой размер частиц кальцита составляет 0-200 мкм, предпочтительно 5-100 мкм.
12. Продукт, полученный отливкой или пульверизацией композиции МОЦ по п.1 или 10.
2
2
2
5
13. Способ получения магнезиального оксихлоридного цемента (МОЦ), включающий стадию смешивания 7-50 мас.% реакционноспособного MgO, 3-20 мас.% MgCl, 9-50 мас.% HO, 0,05-5 мас.% фосфорной кислоты или соответствующей соли в пересчете на PO, 1-80 мас.% вспученного вермикулита и/или 0,1-20 мас.% кальцита и 0-20% функциональных добавок или наполнителей.
14. Применение вспученного вермикулита вместе с фосфорной кислотой или соответствующей солью в качестве добавки в МОЦ для улучшения устойчивости при старении.
3
15. Применение кальцита (СаСО) в качестве добавки в матрицу МОЦ для снижения выделения HCl при пожаре.